(57)【特許請求の範囲】
【請求項１】
ゴム混合物であって、以下：
（Ａ）少なくとも１のポリアクリレートゴム、
（Ｂ）少なくとも１のカーボンブラック、及び、
（Ｃ）少なくとも１のエポキシシラン
を含有し、
その際、
該ポリアクリレートゴムが、ＡＣＭポリアクリレートゴムであり、
該エポキシシランが、一般式Ｉ
【化１】
0006045350.tif 000031
［式中、
Ｘは、−ＯＣＨ２−ＣＨ３であり、
ＲIは、分枝鎖状又は非分枝鎖状の、飽和の、脂肪族の、適宜、置換基を有する二価のＣ1〜Ｃ30炭化水素基であるか、又は、二価のアルキルエーテル基である］
のエポキシシランであり、かつゴム１００質量部に対して、１〜２０質量部で存在しており、かつ
該カーボンブラックが、ゴム１００質量部に対して、５〜１５０質量部で存在していることを特徴とするゴム混合物。
【請求項２】
エポキシシランが、以下：
【化２】
0006045350.tif 000032
の一般式Ｉを有している、請求項１記載のゴム混合物。
【請求項３】
エポキシシランが、一般式Ｉのエポキシシランの混合物である、請求項１又は２記載のゴム混合物。
【請求項４】
エポキシシランが、有機若しくは無機の不活性担体上に吸収されているか、又は有機若しくは無機の担体と予備反応されている、請求項１記載のゴム混合物。
【請求項５】
さらなるシランを含有している、請求項１記載のゴム混合物。
【請求項６】
以下：
（Ｄ）チウラムスルフィド促進剤、及び／又はカルバメート促進剤、及び／又は相応する亜鉛塩、
（Ｅ）適宜、窒素含有の補助活性化剤、
（Ｆ）適宜、さらなるゴム助剤、及び、
（Ｇ）適宜、さらなる促進剤
を含有している、請求項１記載のゴム混合物。
【請求項７】
請求項１から５までのいずれか１項記載のゴム混合物の製造法において、少なくとも１のポリアクリレートゴムと、少なくとも１のカーボンブラックと、少なくとも１のエポキシシランとを混合し、
その際、
該ポリアクリレートゴムが、ＡＣＭポリアクリレートゴムであり、
該エポキシシランが、式Ｉ
【化３】
0006045350.tif 000033
［式中、
Ｘは、−ＯＣＨ２−ＣＨ３であり、
ＲIは、分枝鎖状又は非分枝鎖状の、飽和の、脂肪族の、適宜、置換基を有する二価のＣ1〜Ｃ30炭化水素基であるか、又は、二価のアルキルエーテル基である］のエポキシシランであり、かつゴム１００質量部に対して、１〜２０質量部で存在しており、かつ
該カーボンブラックが、ゴム１００質量部に対して、５〜１５０質量部で存在している
ことを特徴とする方法。
【請求項８】
成形品を製造するための、請求項１から６までのいずれか１項記載のゴム混合物の使用。
【請求項９】
空気ばね、空気入りタイヤ又は他のタイヤ、タイヤトレッド、ケーブル外装、ホース、伝動ベルト、コンベヤベルト、ロール被覆、靴底、シールリング及び制動要素における、請求項１から６までのいずれか１項記載のゴム混合物の使用。
【発明の詳細な説明】
【技術分野】
【０００１】
本発明は、ゴム混合物、その製造及びその使用に関する。
【背景技術】
【０００２】
ポリアクリレートエラストマーをベースとする加硫可能なゴム混合物は、"Ｈｉｇｈ−Ｐｅｒｆｏｒｍａｎｃｅ  ＨＴ−ＡＣＭｓ  ｆｏｒ  ａｕｔｏｍｏｔｉｖｅ  ｍｏｕｌｄｅｄ  ａｎｄ  ｅｘｔｒｕｄｅｄ  ａｐｐｌｉｃａｔｉｏｎｓ"，  Ｒｕｂｂｅｒ  Ｗｏｒｌｄ  Ｏｃｔ．  ２００７，  ｐｐ．  ４６−５４に開示されている。
【０００３】
ポリアクリレートエラストマーを含有する公知のゴム混合物は、動的特性が不良であるという欠点を有している。
【先行技術文献】
【非特許文献】
【０００４】
【非特許文献１】"Ｈｉｇｈ−Ｐｅｒｆｏｒｍａｎｃｅ  ＨＴ−ＡＣＭｓ  ｆｏｒ  ａｕｔｏｍｏｔｉｖｅ  ｍｏｕｌｄｅｄ  ａｎｄ  ｅｘｔｒｕｄｅｄ  ａｐｐｌｉｃａｔｉｏｎｓ"，  Ｒｕｂｂｅｒ  Ｗｏｒｌｄ  Ｏｃｔ．  ２００７，  ｐｐ．  ４６−５４
【発明の概要】
【発明が解決しようとする課題】
【０００５】
本発明による課題は、ポリアクリレートエラストマーを含有し、かつ改善された動的特性を有するゴム混合物を提供することである。
【課題を解決するための手段】
【０００６】
本発明は、ゴム混合物であって、以下
（Ａ）少なくとも１のポリアクリレートゴム、
（Ｂ）少なくとも１の、ケイ酸塩系充填剤、又は酸化物系充填剤、又はカーボンブラック、及び、
（Ｃ）少なくとも１のエポキシシラン
を含有することを特徴とするゴム混合物を提供する。
【０００７】
エポキシシランは、好ましくは少なくとも１のアルコキシ基又はアルキルポリエーテル基を含んでよい。
【０００８】
エポキシシランは、式Ｉ
【化１】
0006045350.tif 000002
［式中、
Ｘは、相互に独立して、
アルキルポリエーテル基Ｏ−（（ＣＲII2）w−Ｏ−）tＡｌｋ、
分枝鎖状又は非分枝鎖状のアルキル基、好ましくは、Ｃ1〜Ｃ18アルキル基、特に好ましくは、−ＣＨ3、−ＣＨ2−ＣＨ3、−ＣＨ（ＣＨ3）−ＣＨ3、−ＣＨ2−ＣＨ2−ＣＨ3、又はＣ4−Ｃ18アルキル基、
分枝鎖状又は非分枝鎖状のアルコキシ基、好ましくは、分枝鎖状又は非分枝鎖状のＣ1〜Ｃ22アルコキシ基、特に好ましくは、−ＯＣＨ3、−ＯＣＨ2−ＣＨ3、−ＯＣＨ（ＣＨ3）−ＣＨ3、−ＯＣＨ2−ＣＨ2−ＣＨ3、−ＯＣ9Ｈ19、−ＯＣ10Ｈ21、−ＯＣ11Ｈ23、−ＯＣ12Ｈ25、−ＯＣ13Ｈ27、−ＯＣ14Ｈ29、−ＯＣ15Ｈ31、−ＯＣ16Ｈ33、−ＯＣ17Ｈ35、又は−ＯＣ18Ｈ37、
分枝鎖状又は非分枝鎖状のＣ2〜Ｃ25アルケニルオキシ基、好ましくは、Ｃ4〜Ｃ20アルケニルオキシ基、特に好ましくは、Ｃ6〜Ｃ18アルケニルオキシ基、
Ｃ6〜Ｃ35アリールオキシ基、好ましくは、Ｃ9〜Ｃ30アリールオキシ基、特に好ましくは、フェニルオキシ基（−ＯＣ6Ｈ5）又はＣ9〜Ｃ18アリールオキシ基、
分枝鎖状又は非分枝鎖状のＣ7〜Ｃ35アルキルアリールオキシ基、好ましくは、Ｃ9〜Ｃ30アルキルアリールオキシ基、特に好ましくは、ベンジルオキシ、−Ｏ−ＣＨ2−Ｃ6Ｈ5、又は−Ｏ−ＣＨ2−ＣＨ2−Ｃ6Ｈ5、又は、
分枝鎖状又は非分枝鎖状のＣ7〜Ｃ35アラルキルオキシ基、好ましくは、Ｃ9〜Ｃ25アラルキルオキシ基、特に好ましくは、トリルオキシ基（−Ｏ−Ｃ6Ｈ4−ＣＨ3）、又はＣ9〜Ｃ18アラルキルオキシ基であり、
ここで、ＲIIは、相互に独立して、Ｈ、フェニル基、又はアルキル基であり、
ｗは、２〜２０、好ましくは２〜１７、特に好ましくは２〜１５、極めて特に好ましくは２〜１３、非常に好ましくは２〜１０であり、
ｔは、２〜２０、好ましくは３〜１７、特に好ましくは３〜１５、極めて特に好ましくは４〜１５、非常に好ましくは４〜１０であり、
Ａｌｋは、分枝鎖状又は非分枝鎖状の、飽和又は不飽和の、置換されたか又は置換されていない、脂肪族の、芳香族の、又は脂肪族と芳香族との混合型の、６個を上回る炭素原子を有する一価の炭化水素基、好ましくは、Ｃ7〜Ｃ25炭化水素基、特に好ましくはＣ8〜Ｃ22炭化水素基、極めて特に好ましくは、Ｃ8〜Ｃ17炭化水素基、非常に好ましくは、Ｃ11〜Ｃ16炭化水素基であり、
ＲIは、分枝鎖状又は非分枝鎖状の、飽和又は不飽和の、脂肪族の、芳香族の、又は脂肪族と芳香族との混合型の、適宜、置換基を有する二価のＣ1〜Ｃ30炭化水素基であるか、又は、二価のアルキルエーテル基である］
のエポキシシランであってよい。
【０００９】
基（ＣＲII2）wは、
【化２】
0006045350.tif 000003
であってよい。
【００１０】
ＲIは、
【化３】
0006045350.tif 000004
又は
【化４】
0006045350.tif 000005
であってよい。
【００１１】
アルキルポリエーテル基Ｏ−（（ＣＲII2）w−Ｏ−）tＡｌｋは、Ｏ−（ＣＲII2−ＣＲII2−ＣＲII2−Ｏ）t−Ａｌｋ、Ｏ−（ＣＲII2−ＣＲII2−ＣＲII2−ＣＲII2−Ｏ）t−Ａｌｋ、好ましくは、Ｏ−（−ＣＨ2−ＣＨ2−ＣＨ2−ＣＨ2−）t−Ａｌｋ、又はＯ−（ＣＲII2−ＣＲII2−ＣＲII2−ＣＲII2−ＣＲII2−Ｏ）t−Ａｌｋであってよい。
【００１２】
アルキルポリエーテル基Ｏ−（（ＣＲII2）w−Ｏ−）tＡｌｋは、Ｏ−（ＣＲII2−ＣＲII2−Ｏ）t−Ａｌｋであってよい。
【００１３】
基Ｏ−（ＣＲII2−ＣＲII2−Ｏ）t−Ａｌｋは、好ましくは、エチレンオキシド単位、Ｏ−（ＣＨ2−ＣＨ2−Ｏ）t−Ａｌｋ、プロピレンオキシド単位、例えばＯ−（ＣＨ（ＣＨ3）−ＣＨ2−Ｏ）t−Ａｌｋ、又はＯ−（ＣＨ2−ＣＨ（ＣＨ3）2−Ｏ）t−Ａｌｋ、又はブチレンオキシド単位、例えばＯ−（−ＣＨ（ＣＨ2−ＣＨ3）−ＣＨ2−Ｏ）t−Ａｌｋ、又はＯ−（−ＣＨ2−ＣＨ（ＣＨ2−ＣＨ3）−Ｏ）t−Ａｌｋを含んでよい。
【００１４】
一般式Ｉのエポキシシランは、
【化５】
0006045350.tif 000006
【００１５】
【化６】
0006045350.tif 000007
【００１６】
【化７】
0006045350.tif 000008
【００１７】
【化８】
0006045350.tif 000009
【００１８】
【化９】
0006045350.tif 000010
【００１９】
【化１０】
0006045350.tif 000011
【００２０】
【化１１】
0006045350.tif 000012
【００２１】
【化１２】
0006045350.tif 000013
【００２２】
【化１３】
0006045350.tif 000014
【００２３】
【化１４】
0006045350.tif 000015
【００２４】
【化１５】
0006045350.tif 000016
【００２５】
【化１６】
0006045350.tif 000017
であってよく、ここで、アルキル部分（Ａｌｋ）は非分枝鎖状であっても分枝鎖状であってもよい。
【００２６】
本発明によるゴム混合物は、一般式Ｉのエトキシシラン、又は一般式Ｉのエトキシシランの混合物を使用することができる。
【００２７】
本発明によるゴム混合物は、加水分解物、オリゴマーシロキサン又はポリマーシロキサン、及び一般式Ｉの化合物の縮合物を使用することができる。
【００２８】
式Ｉのエトキシシランを混合プロセスに添加する形態は、純粋な形態であってもよいし、有機若しくは無機の不活性担体上に吸収された形態であってもよいし、有機若しくは無機の担体と予備反応された形態であってもよい。好ましい担体材料は、沈降シリカ若しくはフュームドシリカ、ワックス、熱可塑性樹脂、天然若しくは合成のケイ酸塩、天然若しくは合成の酸化物、例えば酸化アルミニウム、又はカーボンブラックであってよい。式Ｉのエトキシシランは、また、使用されるべき充填剤と予備反応された形態で混合プロセスに添加することもできる。
【００２９】
好ましいワックスは、５０℃〜２００℃の、好ましくは７０℃〜１８０℃の、特に好ましくは９０℃〜１５０℃の、非常に特に好ましくは１００℃〜１２０℃の融点、溶融範囲又は軟化範囲を有するワックスであってよい。
【００３０】
使用されるワックスは、オレフィン系ワックスであってよい。
【００３１】
使用されるワックスは、飽和及び不飽和の炭化水素鎖を有してよい。
【００３２】
使用されるワックスは、ポリマー又はオリゴマー、好ましくはエマルションＳＢＲ及び／又は溶液ＳＢＲを含んでよい。
【００３３】
使用されるワックスは、長鎖アルカン及び／又は長鎖カルボン酸を含んでよい。
【００３４】
使用されるワックスは、エチレン−ビニルアセテート及び／又はポリビニルアルコールを含んでよい。
【００３５】
一般式Ｉのエトキシシランは、有機物質と物理的に混合された形態で、又は有機物質混合物と物理的に混合された形態で、混合プロセスに添加することができる。
【００３６】
前記の有機物質又は有機物質混合物は、ポリマー又はオリゴマーを含んでよい。
【００３７】
ポリマー又はオリゴマーは、ヘテロ原子を含むポリマー又はオリゴマー、例えばエチレン−ビニルアルコール及び／又はポリビニルアルコールであってよい。
【００３８】
ポリマー又はオリゴマーは、飽和又は不飽和のエラストマー、好ましくはエマルションＳＢＲ及び／又は溶液ＳＢＲであってよい。
【００３９】
式Ｉのエトキシシランと有機物質との混合物、又は式Ｉのエトキシシランと有機物質混合物との混合物の、融点、溶融範囲又は軟化範囲は、５０℃〜２００℃、好ましくは７０℃〜１８０℃、特に好ましくは７０℃〜１５０℃、極めて特に好ましくは７０℃〜１３０℃、非常に好ましくは９０℃〜１１０℃であってよい。
【００４０】
以下のものを、本発明によるゴム混合物のためのケイ酸塩系若しくは酸化物系充填剤として使用することができる：
−  例えば、ケイ酸塩の溶液の沈殿（沈降シリカ）又はハロゲン化ケイ素の火炎加水分解（フュームドシリカ）により製造されるアモルファスシリカ。該アモルファスシリカの比表面積は、５〜１０００ｍ2／ｇ、好ましくは２０〜４００ｍ2／ｇ（ＢＥＴ表面積）であってよく、かつその一次粒度は、１０〜４００ｎｍであってよい。該シリカは、適宜、酸化アルミニウム、酸化マグネシウム、酸化カルシウム、酸化バリウム、酸化亜鉛及び酸化チタンなどの他の金属酸化物との混合酸化物の形態を採ってもよい。
【００４１】
−  合成ケイ酸塩、例えばアルミニウムケイ酸塩又はアルカリ土類金属ケイ酸塩、例えばマグネシウムケイ酸塩又はカルシウムケイ酸塩。該合成ケイ酸塩のＢＥＴ表面積は、２０〜４００ｍ2／ｇであってよく、かつその一次粒径は、１０〜４００ｎｍであってよい。
【００４２】
−  合成若しくは天然のアルミニウム酸化物及び合成若しくは天然のアルミニウム水酸化物。
【００４３】
−  天然のケイ酸塩、例えばカオリン及び他の天然産生シリカ。
【００４４】
−  ガラス繊維及びガラス繊維製品（マット、ストランド）又はガラスマイクロビーズ。
【００４５】
ケイ酸塩の溶液の沈殿により製造されたＢＥＴ表面積２０〜４００ｍ2／ｇを有するアモルファスシリカ（沈降シリカ）を使用することが好ましいことがある。使用できるアモルファスシリカの量は、それぞれゴム１００部に対して、５〜１５０質量部（ｐｈｒ）である。
【００４６】
使用できるカーボンブラックの例は、ランプブラック、ファーネスブラック、ガスブラック又はサーマルブラックである。前記カーボンブラックのＢＥＴ表面積は、２０〜２００ｍ2／ｇ、好ましくは３０〜１００ｍ2／ｇであってよい。前記カーボンブラックは、適宜、ケイ素などのヘテロ原子を含んでもよい。カーボンブラックの使用量は、それぞれゴム１００部に対して、５〜１５０質量部（ｐｈｒ）であってよい。
【００４７】
挙げられた充填剤を、単独若しくは混合物で使用することができる。
【００４８】
特に好ましい一実施態様において、ゴム混合物は、それぞれゴム１００質量部に対して、ケイ酸塩系若しくは酸化物系充填剤１０〜１５０質量部を、適宜、カーボンブラック０〜１００質量部と一緒に含んでよく、さらに、式Ｉのエトキシシラン１〜２０質量部を含んでよい。
【００４９】
他の特に好ましい実施態様において、ゴム混合物は、それぞれゴム１００質量部に対して、カーボンブラック１０〜１５０質量部を、適宜、酸化物系充填剤０〜１００質量部と一緒に含んでよく、さらに、式Ｉのエトキシシラン１〜２０質量部を含んでよい。
【００５０】
本発明によるゴム混合物中のポリアクリレートゴムは、例えばＡＣＭポリアクリレートゴム、又はエチレン−アクリレートゴム（ＡＥＭ）であってよい。ＡＣＭは、高い耐酸素性、耐オゾン性及び耐高温性を有しており、かつ鉱油中での膨潤に対する良好な抵抗性を有しているが、吸水性が高く、かつ耐加水分解性が不良である。ＡＥＭは、例えばＤＵＰＯＮＴ社製のＶＡＭＡＣの商標で知られている。ＡＥＭの特性はＡＣＭの特性と類似しているが、但し、より良好な強度及び耐熱性を有しているものの、耐鉱油性がより不良である。
【００５１】
本発明によるゴム混合物は、さらに、天然ゴム又は合成ゴムを含有してよい。好ましい合成ゴムは、例えばW.Hofmann,Kautschuktechnologie[Rubber technology], Genter Verlag,Stuttgart 1980に記載されている。前記ゴムは、とりわけ
−  ポリブタジエン（ＢＲ）；
−  ポリイソプレン（ＩＲ）；
−  スチレン−ブタジエンコポリマー（ＳＢＲ）、例えばエマルションＳＢＲ（Ｅ−ＳＢＲ）又は溶液ＳＢＲ（Ｓ−ＳＢＲ）［該スチレン−ブタジエンコポリマーは、１〜６０質量％の、好ましくは２〜５０質量％の、特に好ましくは１０〜４０質量％の、非常に特に好ましくは１５〜３５質量％のスチレン含有率を有してよい］；
−  クロロプレン（ＣＲ）；
−  イソブチレン−イソプレンコポリマー（ＩＩＲ）；
−  ブタジエン−アクリロニトリルコポリマーであって、アクリロニトリル含有率が５〜６０質量％、好ましくは１０〜５０質量％（ＮＢＲ）、特に好ましくは１０〜４５質量％（ＮＢＲ）、極めて特に好ましくは１９〜４５質量％（ＮＢＲ）であるコポリマー；
−  部分的に水素化された又は完全に水素化されたＮＢＲゴム（ＨＮＢＲ）；
−  エチレン−プロピレン−ジエンコポリマー（ＥＰＤＭ）；
−  前記のゴムであって、また官能基、例えばカルボキシ基、シラノール基若しくはエポキシ基を有するゴム、例えばエポキシ化ＮＲ、カルボキシ官能化されたＮＢＲ、又はシラノール（−ＳｉＯＨ）官能化若しくはシリルアルコキシ（−Ｓｉ−ＯＲ）官能化されたＳＢＲ；
又は前記ゴムの混合物を含む。
【００５２】
本発明によるゴム混合物は、他のゴム助剤、例えば反応促進剤、酸化防止剤、熱安定剤、光安定剤、オゾン劣化防止剤、加工助剤、可塑剤、粘着付与剤、発泡剤、染料、顔料、ワックス、増量剤、有機酸、遅延剤、金属酸化物及びまた活性化剤、例えばトリエタノールアミン若しくはヘキサントリオールを含んでよい。
【００５３】
他のゴム助剤は、以下のものであってよい：
５０〜５００００ｇ／モル、好ましくは５０〜２００００ｇ／モル、特に好ましくは２００〜１００００ｇ／モル、極めて特に好ましくは４００〜６０００ｇ／モル、非常に好ましくは５００〜３０００ｇ／モルの分子量を有する、ポリエチレングリコール及び／又はポリプロピレングリコール及び／又はポリブチレングリコール、
末端に炭化水素を有するポリエチレングリコールＡｌｋI−Ｏ−（ＣＨ2−ＣＨ2−Ｏ）yI−Ｈ、又はＡｌｋI−（ＣＨ2−ＣＨ2−Ｏ）yI−ＡｌｋI、
末端に炭化水素を有するポリプロピレングリコールＡｌｋI−Ｏ−（ＣＨ2−ＣＨ（ＣＨ3）−Ｏ）yI−Ｈ、又はＡｌｋI−Ｏ−（ＣＨ2−ＣＨ（ＣＨ3）−Ｏ）yI−ＡｌｋI、
末端に炭化水素を有するポリブチレングリコールＡｌｋI−Ｏ−（ＣＨ2−ＣＨ2−ＣＨ2−ＣＨ2−Ｏ）yI−Ｈ、ＡｌｋI−Ｏ−（ＣＨ2−ＣＨ（ＣＨ3）−ＣＨ2−Ｏ）yI−Ｈ、ＡｌｋI−Ｏ−（ＣＨ2−ＣＨ2−ＣＨ2−ＣＨ2−Ｏ）yI−ＡｌｋI、又はＡｌｋI−Ｏ−（ＣＨ2−ＣＨ（ＣＨ3）−ＣＨ2−Ｏ）yI−ＡｌｋI、
ここで、ｙIの平均は、２〜２５、好ましくは２〜１５、特に好ましくは３〜８及び１０〜１４、極めて特に好ましくは３〜６及び１０〜１３であり、かつＡｌｋIは、分枝鎖状又は非分枝鎖状の、置換されたか又は置換されていない、飽和又は不飽和の、１〜３５個、好ましくは４〜２５個、特に好ましくは６〜２０個、極めて特に好ましくは１０〜２０個、非常に好ましくは１１〜１４個の炭素原子を有する炭化水素である、
ポリエチレングリコールでエーテル化された、ポリプロピレングリコールでエーテル化された、ポリブチレングリコールでエーテル化された、又はその混合物でエーテル化された、ネオペンチルグリコールＨＯ−ＣＨ2−Ｃ（Ｍｅ）2−ＣＨ2−ＯＨ、ペンタエリトリトールＣ（ＣＨ2−ＯＨ）4、又はトリメチロールプロパンＣＨ3−ＣＨ2−Ｃ（ＣＨ2−ＯＨ）3、ここで、エーテル化されたポリアルコール中の、エチレングリコール、プロピレングリコール及び／又はブチレングリコールの繰返し単位の数は、２〜１００、好ましくは２〜５０、特に好ましくは３〜３０、極めて特に好ましくは３〜１５であってよい。
【００５４】
分析により求めることができるポリアルキレングリコール単位の量を、分析により求めることができる−ＡｌｋIの量で除す［（ポリアルキレングリコール単位の量）／（−ＡｌｋIの量）］ことによって、ｙIの平均を算出することができる。これらの量を求めるのには、例えば1Ｈ及び13Ｃ核共鳴分光法を用いることができる。
【００５５】
本発明によるゴム混合物は、さらなるシランを含んでよい。
【００５６】
本発明によるゴム混合物に添加することができるさらなるシランは、エトキシシリル基を有するメルカプトオルガニルシラン、及び／又はエトキシシリル基を有するチオシアナトオルガニルシラン、及び／又はエトキシシリル基を有するブロックトメルカプトオルガニルシラン、及び／又はエトキシシリル基を有するポリスルフィド性アルコキシシランである。
【００５７】
本発明によるゴム混合物に添加することができるさらなるシランは、トリエトキシシリル基を有するメルカプトオルガニルシラン、及び／又はトリエトキシシリル基を有するチオシアナトオルガニルシラン、及び／又はトリエトキシシリル基を有するブロックトメルカプトオルガニルシラン、及び／又はトリエトキシシリル基を有するポリスルフィド性アルコキシシランである。
【００５８】
本発明によるゴム混合物に添加することができるさらなるシランは、Ｃ8Ｈ17−Ｏ−基、Ｃ10Ｈ21−Ｏ−基、Ｃ12Ｈ25−Ｏ−基、Ｃ14Ｈ29−Ｏ−基、Ｃ16Ｈ33−Ｏ−基、又はＣ18Ｈ37−Ｏ−基をケイ素上に有するメルカプトオルガニル（アルコキシシラン）である。
【００５９】
本発明によるゴム混合物に添加することができるさらなるシランは、Ｃ8Ｈ17−Ｏ−基、Ｃ10Ｈ21−Ｏ−基、Ｃ12Ｈ25−Ｏ−基、Ｃ14Ｈ29−Ｏ−基、Ｃ16Ｈ33−Ｏ−基、又はＣ18Ｈ37−Ｏ−基をケイ素上に有するブロックトメルカプトオルガニル（アルコキシシラン）である。
【００６０】
本発明によるゴム混合物に添加することができるさらなるシランは、二官能性アルコール（ジオール）をケイ素上に有するブロックトメルカプトオルガニル（アルコキシシラン）（例えば、Ｇｅｎｅｒａｌ  Ｅｌｅｃｔｒｉｃ社製のＮＸＴ  ＬｏｗＶ、又はＮＸＴ  Ｕｌｔｒａ−ＬｏｗＶ）である。
【００６１】
本発明によるゴム混合物に添加することができるさらなるシランは、式
【化１７】
0006045350.tif 000018
のポリスルフィド性アルコキシシランである。
【００６２】
本発明によるゴム混合物に添加することができるさらなるシランは、３−メルカプトプロピル（トリエトキシシラン）（例えば、Ｅｖｏｎｉｋ  Ｉｎｄｕｓｔｒｉｅｓ  ＡＧ社製のＳｉ  ２６３）、３−チオシアナトプロピル（トリエトキシシラン）（例えば、Ｅｖｏｎｉｋ  Ｉｎｄｕｓｔｒｉｅｓ  ＡＧ社製のＳｉ  ２６４）、ビス（トリエトキシシリルプロピル）ポリスルフィド（例えば、Ｅｖｏｎｉｋ  Ｉｎｄｕｓｔｒｉｅｓ  ＡＧ社製のＳｉ  ６９）、ビス（トリエトキシシリルプロピル）ジスルフィド（例えば、Ｅｖｏｎｉｋ  Ｉｎｄｕｓｔｒｉｅｓ  ＡＧ社製のＳｉ  ２６６）である。
【００６３】
本発明によるゴム混合物に添加することができるさらなるシランは、アルキルポリエーテルアルコール含有のメルカプトオルガニルシラン（例えば、Ｅｖｏｎｉｋ  Ｉｎｄｕｓｔｒｉｅｓ  ＡＧ社製のＳｉ  ３６３）、及び／又はアルキルポリエーテルアルコール含有のチオシアナトオルガニルシラン、及び／又はアルキルポリエーテルアルコール含有のブロックトメルカプトオルガニルシラン、及び／又はアルキルポリエーテルアルコール含有のポリスルフィド性シランである。
【００６４】
アルキルポリエーテルアルコール含有のメルカプトオルガニルシランは、一般式ＩＩ
【化１８】
0006045350.tif 000019
［式中、
少なくとも１のＸは、アルキルポリエーテル基である］
の化合物であってよい。
【００６５】
アルキルポリエーテルアルコール含有のブロックトメルカプトオルガニルシランは、一般式ＩＩＩ
【化１９】
0006045350.tif 000020
［式中、
少なくとも１のＸは、アルキルポリエーテル基であり、かつ、
ＡｌｋIIは、分枝鎖状又は非分枝鎖状の、飽和又は不飽和の、置換されたか又は置換されていない、脂肪族の、芳香族の、又は脂肪族と芳香族との混合型の一価の炭化水素基であり、好ましくは、Ｃ1〜Ｃ25炭化水素基、特に好ましくは、Ｃ2〜Ｃ22炭化水素基、極めて特に好ましくは、Ｃ7〜Ｃ17炭化水素基、非常に好ましくは、Ｃ11〜Ｃ16炭化水素基である］
の化合物であってよい。
【００６６】
使用されるゴム助剤の量は、とりわけ意図される目的に応じて知られた量であってよい。使用される加工助剤に関連して、慣用の量は、ゴムに対して、０．００１〜５０質量％の、好ましくは０．００１〜３０質量％の、特に好ましくは０．０１〜３０質量％の、極めて好ましくは０．１〜３０質量％の量（ｐｈｒ）であってよい。
【００６７】
本発明によるゴム混合物は、硫黄で加硫可能なゴム混合物であってよい。
【００６８】
本発明によるゴム混合物は、ペルオキシドにより架橋可能なゴム混合物であってよい。
【００６９】
使用することができる架橋剤は、硫黄又は硫黄供与物質であってよい。使用される硫黄の量は、ゴムに対して、０．１〜１０質量％、好ましくは０．１〜５質量％であってよい。
【００７０】
本発明によるゴム混合物は、さらなる加硫促進剤を含んでよい。
【００７１】
使用することができる加硫促進剤の量は、使用されるゴムに対して、０．１〜１０質量％、好ましくは０．１〜５質量％である。
【００７２】
本発明によるゴム混合物は、以下：
（Ｄ）チウラムスルフィド促進剤、及び／又はカルバメート促進剤、及び／又は相応する亜鉛塩、
（Ｅ）適宜、窒素含有の補助活性化剤、
（Ｆ）適宜、さらなるゴム助剤、及び、
（Ｇ）適宜、さらなる促進剤
を含んでよい。
【００７３】
本発明はさらに、本発明によるゴム混合物の製造方法であって、該方法が、少なくとも１のポリアクリレートゴムと、少なくとも１のケイ酸塩系若しくは酸化物系充填剤又はカーボンブラックと、少なくとも１のエポキシシランとを混合することを特徴とする前記製造方法を提供する。
【００７４】
エポキシシランは、一般式Ｉのエポキシシランであってよい。
【００７５】
本発明による方法は、２５℃を上回る温度で実施することができる。
【００７６】
本発明による方法は、８０℃〜２００℃の、好ましくは１００℃〜１８０℃の、特に好ましくは１１０℃〜１６０℃の温度範囲で実施することができる。
【００７７】
該方法は、連続的に又はバッチ式に実施することができる。
【００７８】
一般式Ｉのエポキシシランの添加と、また充填剤の添加も、組成物の温度が１００〜２００℃であるときに実施することができる。しかしながら、より低い４０〜１００℃の温度で、例えばさらなるゴム助剤を一緒に用いて実施することもできる。
【００７９】
ゴムと充填剤と、適宜、ゴム助剤と、一般式Ｉのエポキシシランとの配合は、ロール、密閉式ミキサー及び混合押出機などの慣用の混合アセンブリにおいて又はその上で実施することができる。これらのゴム混合物は、通常は、密閉式ミキサー中で、１若しくはそれより多くの連続的な熱機械的混合ステージから始まって製造することができ、前記混合ステージにおいては、ゴムと、充填剤と、一般式Ｉのエポキシシランと、ゴム助剤とが、１００〜１７０℃で混合によって合わせられる。個々の成分の添加の順序と添加の時点は、ここで、生ずる混合物の特性に決定的な影響を及ぼすことがある。架橋性の化学物質は、通常は、密閉式ミキサー中で又はロール上で４０〜１１０℃で、こうして得られたゴム混合物と混和され、そして加工されることで、粗製混合物として知られるものが得られ、それに、後続のプロセス工程、例えば成形及び加硫がなされる。
【００８０】
本発明によるゴム混合物の加硫は、８０〜２００℃の、好ましくは１３０〜１８０℃の温度で、適宜、１０〜２００バールの圧力下で実施することができる。
【００８１】
本発明によるゴム混合物は、成形品の製造に、例えば、空気ばね、空気入り及び他のタイヤ、タイヤトレッド、ケーブル外装、ホース、伝動ベルト、コンベヤベルト、ロール被覆、靴底、及びシール要素、例えばリングシール、及び制動要素の製造に使用することができる。
【００８２】
本発明はさらに、本発明によるゴム混合物から加硫により得ることができる成形品を提供する。
【００８３】
本発明によるゴム混合物の動的特性は、有利である。
【図面の簡単な説明】
【００８４】
【図１】加硫物のｔａｎδの温度依存性の結果を示す図。
【実施例】
【００８５】
以下の化合物をゴム混合物において使用する：
３−グリシジルオキシプロピルトリメトキシシランは、ＥＶＯＮＩＫ  Ｉｎｄｕｓｔｒｉｅｓ社製のＤＹＮＡＳＩＬＡＮ  ＧＬＹＭＯとして入手可能である。
【００８６】
３−グリシジルオキシプロピルトリエトキシシランは、ＥＶＯＮＩＫ  Ｉｎｄｕｓｔｒｉｅｓ社製のＤＹＮＡＳＩＬＡＮ  ＧＬＹＥＯとして入手可能である。
【００８７】
アミノプロピルトリエトキシシランは、ＥＶＯＮＩＫ  Ｉｎｄｕｓｔｒｉｅｓ社製のＤＹＮＡＳＩＬＡＮ  ＡＭＥＯとして入手可能である。
【００８８】
ＡＳＴＭ  Ｎ  ３３９カーボンブラックは、Ｏｒｉｏｎ  Ｅｎｇｉｎｅｅｒｅｄ  Ｃａｒｂｏｎｓ社製のＣｏｒａｘ  Ｎ  ３３９として入手可能である。
【００８９】
ＡＳＴＭ  Ｎ  ６６０カーボンブラックは、Ｏｒｉｏｎ  Ｅｎｇｉｎｅｅｒｅｄ  Ｃａｒｂｏｎｓ社製のＣｏｒａｘ  Ｎ  ６６０として入手可能である。
【００９０】
ＡＳＴＭ  Ｎ  ５５０カーボンブラックは、Ｏｒｉｏｎ  Ｅｎｇｉｎｅｅｒｅｄ  Ｃａｒｂｏｎｓ社製のＣｏｒａｘ  Ｎ  ５５０として入手可能である。
【００９１】
実施例１：ゴム混合物
ゴム混合物に使用する元の配合を、以下の第１表に示す。ここで、単位ｐｈｒは、使用される生ゴム１００部に対する質量割合を意味する。
【００９２】
ゴム混合物及びその加硫物の一般的な製造法は、書籍："Ｒｕｂｂｅｒ  Ｔｅｃｈｎｏｌｏｇｙ  Ｈａｎｄｂｏｏｋ"，  Ｗ．  Ｈｏｆｍａｎｎ，  Ｈａｎｓｅｒ  Ｖｅｒｌａｇ  １９９４に記載されている。
【００９３】
【表１】
0006045350.tif 000021
【００９４】
ポリマーＨｙｔｅｍｐ  ＡＲ  ７１は、Ｚｅｏｎ  Ｃｈｅｍｉｃａｌｓ社製の、４２〜５４のムーニー粘度を有するポリアクリレートゴムを含有している。
【００９５】
Ｕｌｔｒａｓｉｌ  ３６０は、ＥＶＯＮＩＫ  Ｉｎｄｕｓｔｒｉｅｓ社製のシリカである。
【００９６】
Ｓｔｒｕｋｔｏｌ  ＷＢ  ２２２は、Ｓｔｒｕｋｔｏｌ  Ｃｏｍｐａｎｙ  ｏｆ  Ａｍｅｒｉｃａ社製の、高分子の脂肪族脂肪酸エステルと縮合物との無水ブレンドであり、Ｒｈｅｎｏｆｉｔ  ＯＣＤ−ＳＧは、ＲｈｅｉｎＣｈｅｍｉｅ社製のオクチル化ジフェニルアミンであり、かつ、Ｖｕｌｋａｎｏｌ  ８１は、Ｌａｎｘｅｓｓ社製のチオエステルとカルボン酸エステルとの混合物である。Ｒｈｅｎｏｆｉｔ  Ｎａ  ｓｔｅａｒａｔｅ  ８０は、ＲｈｅｉｎＣｈｅｍｉｅ社製のシリカに結合したステアリン酸ナトリウムである。
【００９７】
ゴム混合物を、第２表における混合規定に従って、密閉式ミキサー中で製造する。
【００９８】
【表２】
0006045350.tif 000022
【００９９】
加硫を、１６０℃で３０分間行い、これに引き続き１８０℃で２時間コンディショニングを行う。
【０１００】
第３表に、ゴム試験に関する方法をまとめる。
【０１０１】
【表３】
0006045350.tif 000023
【０１０２】
第４ａ表及び第４ｂ表は、加硫物からの結果を示す。
【０１０３】
【表４】
0006045350.tif 000024
【０１０４】
アミノシランの場合、加硫後に得られた分出しされたシートは不良であり、かつ、若干のケースではほぼ「脆い」状態であった。
【０１０５】
動的データを除いて、エポキシシランを含有する混合物に関する加硫物データは、カーボンブラックを含有する混合物に関する加硫物データと類似している。理想的な破断伸びは、シリカを４０ｐｈｒ使用することにより達成される。しかしながら、カーボンブラックを含有する混合物と比較したエポキシシランを含有する混合物に関する極めて明確な利点は、反発弾性試験において、及び、加硫物のＲＰＡ試験におけるｔａｎδにおいて認められる。Ｎ３３９と比較して５０％の改善、及び、Ｎ６６０と比較して２０％の改善が、反発弾性試験において達成されている。
【０１０６】
実施例２：ゴム混合物
ゴム混合物に使用する元の配合を、第５表に示す。ここで、単位ｐｈｒは、使用される生ゴム１００部に対する質量割合を意味する。
【０１０７】
【表５】
0006045350.tif 000025
【０１０８】
化学物質は実施例１において規定されている。
【０１０９】
以下のカーボンブラックは、ゴム工業において一般に使用されている：Ｎ３３９、Ｎ５５０及びＮ６６０。ゴム混合物を、第６表における混合規定に従って、密閉式ミキサー中で製造する。
【０１１０】
【表６】
0006045350.tif 000026
【０１１１】
加硫を、１６０℃で３０分間行い、これに引き続き１８０℃で２時間コンディショニングを行う。
【０１１２】
第７表に、ゴム試験に関する方法をまとめる。
【０１１３】
【表７】
0006045350.tif 000027
【０１１４】
第８表及び図１（ｔａｎδの温度依存性）に、加硫物からの結果を示す。
【０１１５】
【表８】
0006045350.tif 000028
【０１１６】
Ｇｌｙｅｏエポキシシランを含有するカーボンブラック混合物と、シランを含有していないカーボンブラック混合物との比較により、Ｇｌｙｅｏを含有する混合物に関して、６０℃で、明らかにより高い反発弾性が明らかとなった。また、図１中にシランを含有するカーボンブラック混合物に関して示されているｔａｎδは、シランを含有していない混合物に関して示されているｔａｎδよりも明らかに低い。この傾向は、Ｎ３３９カーボンブラックに関して最も顕著である。
【０１１７】
本発明の態様
１．ゴム混合物であって、以下：
（Ａ）少なくとも１のポリアクリレートゴム、
（Ｂ）少なくとも１の、ケイ酸塩系若しくは酸化物系充填剤、又はカーボンブラック、及び、
（Ｃ）少なくとも１のエポキシシラン
を含有していることを特徴とするゴム混合物。
【０１１８】
２．エポキシシランが、式Ｉ
【化２０】
0006045350.tif 000029
［式中、
Ｘは、相互に独立して、
アルキルポリエーテル基Ｏ−（（ＣＲII2）w−Ｏ−）tＡｌｋ、
分枝鎖状又は非分枝鎖状のアルキル基、
分枝鎖状又は非分枝鎖状のアルコキシ基、
分枝鎖状又は非分枝鎖状のＣ2〜Ｃ25アルケニルオキシ基、
Ｃ6〜Ｃ35アリールオキシ基、
分枝鎖状又は非分枝鎖状のＣ7〜Ｃ35アルキルアリールオキシ基、又は、
分枝鎖状又は非分枝鎖状のＣ7〜Ｃ35アラルキルオキシ基であり、
ここで、ＲIIは、相互に独立して、Ｈ、フェニル基、又はアルキル基であり、
ｗは、２〜２０であり、
ｔは、２〜２０であり、
Ａｌｋは、分枝鎖状又は非分枝鎖状の、飽和又は不飽和の、置換されたか又は置換されていない、脂肪族の、芳香族の、又は脂肪族と芳香族との混合型の、６個を上回る炭素原子を有する一価の炭化水素基であり、
ＲIは、分枝鎖状又は非分枝鎖状の、飽和又は不飽和の、脂肪族の、芳香族の、又は脂肪族と芳香族との混合型の、適宜、置換基を有する二価のＣ1〜Ｃ30炭化水素基であるか、又は、二価のアルキルエーテル基である］
のエポキシシランである、１に記載のゴム混合物。
【０１１９】
３．エポキシシランが、以下：
【化２１】
0006045350.tif 000030
の一般式Ｉを有している、２に記載のゴム混合物。
【０１２０】
４．エポキシシランが、一般式Ｉのエポキシシランの混合物である、２又は３に記載のゴム混合物。
【０１２１】
５．エポキシシランが、有機若しくは無機の不活性担体上に吸収されているか、又は有機若しくは無機の担体と予備反応されている、１に記載のゴム混合物。
【０１２２】
６．さらなるシランを含有している、１に記載のゴム混合物。
【０１２３】
７．以下：
（Ｄ）チウラムスルフィド促進剤、及び／又はカルバメート促進剤、及び／又は相応する亜鉛塩、
（Ｅ）適宜、窒素含有の補助活性化剤、
（Ｆ）適宜、さらなるゴム助剤、及び、
（Ｇ）適宜、さらなる促進剤
を含有している、１に記載のゴム混合物。
【０１２４】
８．１から６までのいずれか１に記載のゴム混合物の製造法において、少なくとも１のポリアクリレートゴムと、少なくとも１のケイ酸塩系若しくは酸化物系充填剤又はカーボンブラックと、少なくとも１のエポキシシランとを混合することを特徴とする方法。
【０１２５】
９．成形品を製造するための、１から７までのいずれか１に記載のゴム混合物の使用。
【０１２６】
１０．空気ばね、空気入りタイヤ又は他のタイヤ、タイヤトレッド、ケーブル外装、ホース、伝動ベルト、コンベヤベルト、ロール被覆、靴底、シールリング及び制動要素における、１から７までのいずれか１に記載のゴム混合物の使用。
【図１】
0006045350.tif 000034